(57)【要約】【課題】低い押圧力で接続可能な回路部材の接続方法などの提供。【解決手段】複数の端子を有する、第１の回路部材の接続領域と、複数の端子を有する、第２の回路部材の接続領域とを電気的に接続させる回路部材の接続方法であって、前記第１の回路部材の接続領域上に、異方性導電接着剤の層を形成する異方性導電層形成工程と、前記異方性導電接着剤の層上に前記第２の回路部材の接続領域を配置し、前記第２の回路部材を加熱押圧部材により加熱及び押圧する加熱押圧工程とを含み、前記第１の回路部材、及び前記第２の回路部材の少なくともいずれかが、可とう性を有する回路部材であり、前記可とう性を有する回路部材が、接続領域の端子間に、前記加熱押圧工程の際に前記異方性導電接着剤の流動性を向上させる流動性向上部を有することを特徴とする回路部材の接続方法である。【選択図】図１
2014192453.tif 000002
【特許請求の範囲】
【請求項１】
複数の端子を有する、第１の回路部材の接続領域と、複数の端子を有する、第２の回路部材の接続領域とを電気的に接続させる回路部材の接続方法であって、
前記第１の回路部材の接続領域上に、異方性導電接着剤の層を形成する異方性導電層形成工程と、
前記異方性導電接着剤の層上に前記第２の回路部材の接続領域を配置し、前記第２の回路部材を加熱押圧部材により加熱及び押圧する加熱押圧工程とを含み、
前記第１の回路部材、及び前記第２の回路部材の少なくともいずれかが、可とう性を有する回路部材であり、
前記可とう性を有する回路部材が、接続領域の端子間に、前記加熱押圧工程の際に前記異方性導電接着剤の流動性を向上させる流動性向上部を有することを特徴とする回路部材の接続方法。
【請求項２】
流動性向上部が、可とう性を有する回路部材の厚み方向に異方性導電接着剤の流動性を向上させる請求項１に記載の回路部材の接続方法。
【請求項３】
流動性向上部が、貫通孔及び切れ目の少なくともいずれかである請求項２に記載の回路部材の接続方法。
【請求項４】
流動性向上部が、可とう性を有する回路部材の接続領域の総端子間に均等に設けられている請求項１から３のいずれかに記載の回路部材の接続方法。
【請求項５】
異方性導電接着剤が、導電性粒子を含有し、
貫通孔の大きさが、前記導電性粒子が入る大きさである請求項３から４のいずれかに記載の回路部材の接続方法。
【請求項６】
可とう性を有する回路部材の接続領域における端子間の流動性向上部の面積が、接続領域の端子間の面積の３８％以上である請求項１から５のいずれかに記載の回路部材の接続方法。
【請求項７】
請求項１から６のいずれかに記載の回路部材の接続方法によって得られることを特徴とする接合体。
【発明の詳細な説明】
【技術分野】
【０００１】
本発明は、回路部材の接続方法、及び接合体に関する。
【背景技術】
【０００２】
従来より、電子部品を基板と接続する手段として、導電性粒子と熱硬化性樹脂とを含有する異方性導電接着剤（例えば、異方性導電フィルム（ＡＣＦ；Ａｎｉｓｏｔｒｏｐｉｃ  Ｃｏｎｄｕｃｔｉｖｅ  Ｆｉｌｍ））が用いられている。
【０００３】
この異方性導電接着剤は、例えば、フレキシブルプリント基板（ＦＰＣ）やＩＣ（Ｉｎｔｅｇｒａｔｅｄ  Ｃｉｒｃｕｉｔ）チップの端子と、ＬＣＤ（Ｌｉｑｕｉｄ  Ｃｒｙｓｔａｌ  Ｄｉｓｐｌａｙ）パネルのガラス基板上に形成された電極とを接続する場合を始めとして、種々の端子同士を接着すると共に電気的に接続する場合に用いられている。
【０００４】
異方性導電接着剤を用いてフレキシブルプリント基板を他の回路部材と接続する技術として、例えば、第１電極が形成された主面を有する被接続体と、前記主面に対向し、前記第１電極に対応する第２電極が形成された一方主面を有する可撓性配線体とを備え、前記被接続体の主面と前記可撓性配線体の一方主面との接触部分に設けられた熱硬化材から成る膜を介して前記被接続体と前記可撓性配線体とを圧着する、可撓性配線体の接続構造であって、前記可撓性配線体は、前記接触部分にある前記可撓性配線体の前記一方主面のうち前記第２電極が形成されない部分において前記可撓性配線体の他方主面まで貫通する孔を有し、これにより圧着時に前記熱硬化材が前記孔に充填されるようにした、可撓性配線体の接続構造が提案されている（例えば、特許文献１参照）。
【０００５】
回路部材同士を、異方性導電接着剤を用いて接続する際には、通常、高い圧力で回路部材が押圧される。これは、押圧時に余分な量の異方性導電接着剤を接続領域外へ押し出すためである。この押し出しが不十分であると、接続性が不十分となる。
しかし、近年、基板の薄型化が顕著になりつつあり、特にガラス基板では、高い圧力で押圧すると、割れてしまうという問題がある。
そのため、低い圧力での押圧により接続できることが求められている。特に、携帯型電子機器等の小型軽量化が求められる分野では、回路部材に対しても小型軽量化が求められており、低い圧力での押圧により接続できることが非常に求められている。
この要求に対して、前述の技術は、十分に応えられるものではない。
【０００６】
したがって、低い押圧力で接続可能な回路部材の接続方法、及び前記回路部材の接続方法により得られる接合体の提供が求められているのが現状である。
【先行技術文献】
【特許文献】
【０００７】
【特許文献１】特開平１１−２９７３８６号公報
【発明の概要】
【発明が解決しようとする課題】
【０００８】
本発明は、従来における前記諸問題を解決し、以下の目的を達成することを課題とする。即ち、本発明は、低い押圧力で接続可能な回路部材の接続方法、及び前記回路部材の接続方法により得られる接合体を提供することを目的とする。
【課題を解決するための手段】
【０００９】
前記課題を解決するための手段としては、以下の通りである。即ち、
＜１＞  複数の端子を有する、第１の回路部材の接続領域と、複数の端子を有する、第２の回路部材の接続領域とを電気的に接続させる回路部材の接続方法であって、
前記第１の回路部材の接続領域上に、異方性導電接着剤の層を形成する異方性導電層形成工程と、
前記異方性導電接着剤の層上に前記第２の回路部材の接続領域を配置し、前記第２の回路部材を加熱押圧部材により加熱及び押圧する加熱押圧工程とを含み、
前記第１の回路部材、及び前記第２の回路部材の少なくともいずれかが、可とう性を有する回路部材であり、
前記可とう性を有する回路部材が、接続領域の端子間に、前記加熱押圧工程の際に前記異方性導電接着剤の流動性を向上させる流動性向上部を有することを特徴とする回路部材の接続方法である。
＜２＞  流動性向上部が、可とう性を有する回路部材の厚み方向に異方性導電接着剤の流動性を向上させる前記＜１＞に記載の回路部材の接続方法である。
＜３＞  流動性向上部が、貫通孔及び切れ目の少なくともいずれかである前記＜２＞に記載の回路部材の接続方法である。
＜４＞  流動性向上部が、可とう性を有する回路部材の接続領域の総端子間に均等に設けられている前記＜１＞から＜３＞のいずれかに記載の回路部材の接続方法である。
＜５＞  異方性導電接着剤が、導電性粒子を含有し、
貫通孔の大きさが、前記導電性粒子が入る大きさである前記＜３＞から＜４＞のいずれかに記載の回路部材の接続方法である。
＜６＞  可とう性を有する回路部材の接続領域における端子間の流動性向上部の面積が、接続領域の端子間の面積の３８％以上である前記＜１＞から＜５＞のいずれかに記載の回路部材の接続方法である。
＜７＞  前記＜１＞から＜６＞のいずれかに記載の回路部材の接続方法によって得られることを特徴とする接合体である。
【発明の効果】
【００１０】
本発明によれば、従来における前記諸問題を解決し、前記目的を達成することができ、低い押圧力で接続可能な回路部材の接続方法、及び前記回路部材の接続方法により得られる接合体を提供することができる。
【図面の簡単な説明】
【００１１】
【図１】図１は、本発明における可とう性を有する回路部材の一例を示す概略上面図である。
【図２】図２は、本発明における可とう性を有する回路部材の他の一例を示す概略上面図である。
【図３】図３は、本発明における可とう性を有する回路部材の他の一例を示す概略上面図である。
【図４】図４は、本発明における可とう性を有する回路部材の他の一例を示す概略上面図である。
【図５】図５は、本発明における可とう性を有する回路部材の他の一例を示す概略上面図である。
【図６】図６は、本発明における可とう性を有する回路部材の他の一例を示す概略上面図である。
【図７】図７は、実施例１で作製した貫通孔の拡大写真である。
【図８】図８は、実施例１で作製した接合体の接続部分の概略上面図である。
【図９】図９は、実施例１で作製した接合体の接続部分の写真である。
【図１０】図１０は、実施例２で作製した接合体の接続部分の写真である。
【図１１】図１１は、実施例３で作製した接合体の接続部分の写真である。
【図１２】図１２は、実施例４で作製した接合体の接続部分の写真である。
【図１３】図１３は、実施例５で作製した接合体の接続部分の写真である。
【図１４】図１４は、比較例１の可とう性を有する回路部材の概略上面図である。
【発明を実施するための形態】
【００１２】
（回路部材の接続方法、接合体）
本発明の回路部材の接続方法は、異方性導電層形成工程と、加熱押圧工程とを少なくとも含み、更に必要に応じて、その他の工程を含む。
前記回路部材の接続方法は、第１の回路部材の接続領域と、第２の回路部材の接続領域とを電気的に接続させる方法である。
前記接合体は、前記回路部材の接続方法によって得られる。
【００１３】
＜第１の回路部材、第２の回路部材＞
前記第１の回路部材は、複数の端子を有する接続領域を有する。
前記第２の回路部材は、複数の端子を有する接続領域を有する。
前記第１の回路部材の接続領域と、前記第２の回路部材の接続領域とは、異方性導電接着剤を介して電気的に接続される。即ち、前記第１の回路部材の接続領域と、前記第２の回路部材の接続領域とは、接続時に、前記異方性導電接着剤が接触する領域である。
【００１４】
前記第１の回路部材、及び前記第２の回路部材の少なくともいずれかは、可とう性を有する回路部材である。
前記可とう性を有する回路部材は、接続領域の端子間に、前記加熱押圧工程の際に前記異方性導電接着剤の流動性を向上させる流動性向上部を有する。
【００１５】
前記可とう性を有する回路部材としては、特に制限はなく、目的に応じて適宜選択することができ、例えば、複数の端子を有するプラスチック基板などが挙げられる。前記プラスチック基板の材質としては、特に制限はなく、目的に応じて適宜選択することができ、例えば、ポリイミドなどが挙げられる。
【００１６】
前記可とう性を有する回路部材以外の前記回路部材としては、接続領域に複数の端子を有し、異方性導電接着剤を用いた電気的な接続の対象となる回路部材であれば、特に制限はなく、目的に応じて適宜選択することができ、例えば、複数の端子を有するガラス基板ＩＣ（Ｉｎｔｅｇｒａｔｅｄ  Ｃｉｒｃｕｉｔ）、ＴＡＢ（Ｔａｐｅ  Ａｕｔｏｍａｔｅｄ  Ｂｏｎｄｉｎｇ）テープ、Ｆｌｅｘ−ｏｎ−Ｇｌａｓｓ（フレックスオンガラス、ＦＯＧ）、Ｃｈｉｐ−ｏｎ−Ｇｌａｓｓ（チップオンガラス、ＣＯＧ）、Ｃｈｉｐ−ｏｎ−Ｆｌｅｘ（チップオンフレックス、ＣＯＦ）、Ｆｌｅｘ−ｏｎ−Ｂｏａｒｄ（フレックスオンボード、ＦＯＢ）、Ｆｌｅｘ−ｏｎ−Ｆｌｅｘ（フレックスオンフレックス、ＦＯＦ）、液晶パネルなどが挙げられる。
【００１７】
前記端子の材質としては、特に制限はなく、目的に応じて適宜選択することができ、例えば、Ｃｕ、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）などが挙げられる。
【００１８】
前記複数の端子を有するガラス基板としては、例えば、ＩＴＯガラス基板、ＩＺＯガラス基板、その他のガラスパターン基板などが挙げられる。これらの中でも、ＩＴＯガラス基板、ＩＺＯガラス基板が好ましい。
前記ＩＣとしては、例えば、フラットパネルディスプレイ（ＦＰＤ）における液晶画面制御用ＩＣチップなどが挙げられる。
【００１９】
前記第１の回路部材、及び前記第２の回路部材の形状、大きさとしては、特に制限はなく、目的に応じて適宜選択することができる。
【００２０】
−流動性向上部−
前記流動性向上部としては、前記可とう性を有する回路部材の接続領域の端子間に設けられた、前記加熱押圧工程の際に前記異方性導電接着剤の流動性を向上させる部であれば、特に制限はなく、目的に応じて適宜選択することができ、例えば、貫通孔、切れ目、凹部（溝）などが挙げられる。
前記流動性向上部としては、前記可とう性を有する回路部材の厚み方向に前記異方性導電接着剤の流動性を向上させる部であることが好ましい。
これらの中でも、貫通孔、切れ目が、より低い押圧力でも十分な接続性が得られる点で好ましい。
【００２１】
前記流動性向上部は、前記接続領域の端子間の基材に形成されている。前記基材としては、例えば、ポリイミドなどが挙げられる。
前記基材に流動性向上部を形成する方法としては、特に制限はなく、目的に応じて適宜選択することができ、例えば、前記基材へのレーザー照射、ドリルなどで貫通孔、凹部などを形成する方法、前記基材へのフォトリソグラフィーにより凹部を形成する方法、カッターにより前記基材に切り目を入れる方法などが挙げられる。
【００２２】
前記流動性向上部は、前記可とう性を有する回路部材の接続領域の総端子間に均等に設けられていることが好ましい。そうすることにより、前記第１の回路部材と、前記第２の回路部材とを接続させる際に、前記異方性導電接着剤が不均一に広がることを避けることができる。
前記均等とは、例えば、前記流動性向上部が貫通孔の場合、１の端子間における貫通孔の数が全端子間において同数であること、前記流動性向上部が存在する端子間と、存在しない端子間とがある場合、前記流動性向上部が存在する端子間と、存在しない端子間とが規則的に併設されていることなどが挙げられる。
【００２３】
前記流動性向上部の形状、大きさとしては、特に制限はなく、目的に応じて適宜選択することができる。
前記流動性向上部が、貫通孔である場合、前記貫通孔の大きさは、前記異方性導電接着剤が有する導電性粒子が入る大きさであることが、前記異方性導電接着剤が前記貫通孔に詰まることがなく、良好な流動性が得られる点で好ましい。
前記貫通孔の直径としては、特に制限はなく、目的に応じて適宜選択することができるが、１００μｍ〜２５０μｍが好ましく、１５０μｍ〜２５０μｍがより好ましい。前記貫通孔は、前記端子に接していてもよいし、前記貫通孔を作製する際に、一部であれば、前記端子を欠損させても問題はない。
【００２４】
前記可とう性を有する回路部材の接続領域における端子間の流動性向上部の面積としては、特に制限はなく、目的に応じて適宜選択することができるが、接続領域の端子間の面積の３８％以上であることが好ましく、７５％以上であることがより好ましい。そうすることで、より低い押圧力でも接続性に優れる。上限値としては、特に制限はなく、目的に応じて適宜選択することができるが、９０％以下が好ましく、８０％以下がより好ましい。
【００２５】
ここで、前記可とう性を有する回路部材の一例を、図を用いて説明する。
図１は、可とう性を有する回路部材の一例を示す概略上面図である。可とう性を有する回路基板１００の基材１上に複数の端子２が形成されている。端子２は、異方性導電接着剤によって他の回路基板の接続領域と接続される接続領域３（図１中の破線で示す領域）内で、等間隔に並んでいる。接続領域３内の端子２間においては、基材１に３つの貫通孔４が形成されている。貫通孔４は開口部が円形である。
【００２６】
図２は、可とう性を有する回路部材の他の一例を示す概略上面図である。可とう性を有する回路基板１００の基材１上に複数の端子２が形成されている。端子２は、異方性導電接着剤によって他の回路基板の接続領域と接続される接続領域３（図２中の破線で示す領域）内で、等間隔に並んでいる。接続領域３内の端子２間においては、基材１に１つの切り目（スリット）４１が形成されている。スリット４１は、基材１の裏側まで達している。
【００２７】
図３は、可とう性を有する回路部材の他の一例を示す概略上面図である。可とう性を有する回路基板１００の基材１上に複数の端子２が形成されている。端子２は、異方性導電接着剤によって他の回路基板の接続領域と接続される接続領域３（図３中の破線で示す領域）内で、等間隔に並んでいる。接続領域３内の端子２間においては、基材１に１つの貫通孔４２が形成されている。貫通孔４２は、開口部が矩形である。
【００２８】
図４は、可とう性を有する回路部材の他の一例を示す概略上面図である。可とう性を有する回路基板１００の基材１上に複数の端子２が形成されている。端子２は、異方性導電接着剤によって他の回路基板の接続領域と接続される接続領域３（図４中の破線で示す領域）内で、等間隔に並んでいる。接続領域３内の端子２間においては、基材１に１つの貫通孔４が形成されている。貫通孔４は開口部が円形である。
【００２９】
図５は、可とう性を有する回路部材の他の一例を示す概略上面図である。可とう性を有する回路基板１００の基材１上に複数の端子２が形成されている。端子２は、異方性導電接着剤によって他の回路基板の接続領域と接続される接続領域３（図５中の破線で示す領域）内で、等間隔に並んでいる。接続領域３内の端子２間においては、基材１に２つの貫通孔４が形成されている。貫通孔４は開口部が円形である。
【００３０】
図６は、可とう性を有する回路部材の他の一例を示す概略上面図である。可とう性を有する回路基板１００の基材１上に複数の端子２が形成されている。端子２は、異方性導電接着剤によって他の回路基板の接続領域と接続される接続領域３（図６中の破線で示す領域）内で、等間隔に並んでいる。接続領域３内の端子２間においては、基材１に３つの貫通孔４が形成されている。貫通孔４は開口部が円形である。また、接続領域３の端部であって、端子２間以外にも端子２間と同じ貫通孔４が形成されている。この態様も、本発明の範囲内である。
【００３１】
＜異方性導電層形成工程＞
前記異方性導電層形成工程としては、前記第１の回路部材の接続領域上に、異方性導電接着剤の層を形成する工程であれば、特に制限はなく、目的に応じて適宜選択することができ、例えば、異方性導電フィルムを前記第１の回路部材の接続領域上に配置する工程などが挙げられる。
【００３２】
−異方性導電フィルム−
前記異方性導電フィルムは、例えば、導電性粒子と、膜形成樹脂とを少なくとも含有し、好ましくは硬化性樹脂、硬化剤、シランカップリング剤を含有し、更に必要に応じて、その他の成分を含有する。
【００３３】
−−導電性粒子−−
前記導電性粒子としては、特に制限はなく、目的に応じて適宜選択することができ、例えば、金属粒子、金属被覆樹脂粒子などが挙げられる。
【００３４】
前記金属粒子としては、特に制限はなく、目的に応じて適宜選択することができ、例えば、ニッケル、コバルト、銀、銅、金、パラジウム、半田などが挙げられる。これらは、１種単独で使用してもよいし、２種以上を併用してもよい。
これらの中でも、ニッケル、銀、銅が好ましい。これらの金属粒子は、表面酸化を防ぐ目的で、その表面に金、パラジウムを施していてもよい。更に、表面に金属突起や有機物で絶縁皮膜を施したものを用いてもよい。
【００３５】
前記金属被覆樹脂粒子としては、樹脂粒子の表面を金属で被覆した粒子であれば、特に制限はなく、目的に応じて適宜選択することができ、例えば、樹脂粒子の表面をニッケル、銀、半田、銅、金、及びパラジウムの少なくともいずれかの金属で被覆した粒子などが挙げられる。更に、表面に金属突起や有機物で絶縁皮膜を施したものを用いてもよい。低抵抗を考慮した接続の場合、樹脂粒子の表面を銀で被覆した粒子が好ましい。
前記樹脂粒子への金属の被覆方法としては、特に制限はなく、目的に応じて適宜選択することができ、例えば、無電解めっき法、スパッタリング法などが挙げられる。
前記樹脂粒子の材質としては、特に制限はなく、目的に応じて適宜選択することができ、例えば、スチレン−ジビニルベンゼン共重合体、ベンゾグアナミン樹脂、架橋ポリスチレン樹脂、アクリル樹脂、スチレン−シリカ複合樹脂などが挙げられる。
【００３６】
前記導電性粒子は、異方性導電接続の際に、導電性を有していればよい。例えば、金属粒子の表面に絶縁皮膜を施した粒子であっても、異方性導電接続の際に前記粒子が変形し、前記金属粒子が露出するものであれば、前記導電性粒子である。
【００３７】
前記導電性粒子の平均粒子径としては、特に制限はなく、目的に応じて適宜選択することができるが、１μｍ〜５０μｍが好ましく、２μｍ〜２５μｍがより好ましく、５μｍ〜１５μｍが特に好ましい。
前記平均粒子径は、任意に１０個の導電性粒子について測定した粒子径の平均値である。
前記粒子径は、例えば、走査型電子顕微鏡観察により測定できる。
【００３８】
−−膜形成樹脂−−
前記膜形成樹脂としては、特に制限はなく、目的に応じて適宜選択することができ、例えば、フェノキシ樹脂、不飽和ポリエステル樹脂、飽和ポリエステル樹脂、ウレタン樹脂、ブタジエン樹脂、ポリイミド樹脂、ポリアミド樹脂、ポリオレフィン樹脂などが挙げられる。前記膜形成樹脂は、１種単独で使用してもよいし、２種以上を併用してもよい。これらの中でも、製膜性、加工性、接続信頼性の点からフェノキシ樹脂が好ましい。
前記フェノキシ樹脂としては、例えば、ビスフェノールＡとエピクロルヒドリンより合成される樹脂などが挙げられる。
前記フェノキシ樹脂は、適宜合成したものを使用してもよいし、市販品を使用してもよい。
【００３９】
−−硬化性樹脂−−
前記硬化性樹脂としては、特に制限はなく、目的に応じて適宜選択することができ、例えば、エポキシ樹脂、アクリレート樹脂などが挙げられる。
【００４０】
−−−エポキシ樹脂−−−
前記エポキシ樹脂としては、特に制限はなく、目的に応じて適宜選択することができ、例えば、ビスフェノールＡ型エポキシ樹脂、ビスフェノールＦ型エポキシ樹脂、ノボラック型エポキシ樹脂、それらの変性エポキシ樹脂、脂環式エポキシ樹脂などが挙げられる。これらは、１種単独で使用してもよいし、２種以上を併用してもよい。
【００４１】
−−−アクリレート樹脂−−−
前記アクリレート樹脂としては、特に制限はなく、目的に応じて適宜選択することができ、例えば、メチルアクリレート、エチルアクリレート、イソプロピルアクリレート、イソブチルアクリレート、エポキシアクリレート、エチレングリコールジアクリレート、ジエチレングリコールジアクリレート、トリメチロールプロパントリアクリレート、ジメチロールトリシクロデカンジアクリレート、テトラメチレングリコールテトラアクリレート、２−ヒドロキシ−１，３−ジアクリロキシプロパン、２，２−ビス［４−（アクリロキシメトキシ）フェニル］プロパン、２，２−ビス［４−（アクリロキシエトキシ）フェニル］プロパン、ジシクロペンテニルアクリレート、トリシクロデカニルアクリレート、トリス（アクリロキシエチル）イソシアヌレート、ウレタンアクリレートなどが挙げられる。これらは、１種単独で使用してもよいし、２種以上を併用してもよい。
また、前記アクリレートをメタクリレートにしたものが挙げられ、これらは、１種単独で使用してもよいし、２種以上を併用してもよい。
【００４２】
−−硬化剤−−
前記硬化性樹脂は、硬化剤と併用するのが好ましい。前記硬化剤としては、特に制限はなく、目的に応じて適宜選択することができ、例えば、イミダゾール類、有機過酸化物、アニオン系硬化剤、カチオン系硬化剤などが挙げられる。
これらの中でも、エポキシ樹脂とイミダゾール系類との組合せ、アクリレート樹脂と有機過酸化物との組合せが好ましい。
【００４３】
−−シランカップリング剤−−
前記シランカップリング剤としては、特に制限はなく、目的に応じて適宜選択することができ、例えば、ビニルトリス（２−メトキシエトキシ）シラン、ビニルトリエトキシシラン、ビニルトリメトキシシラン、３−スチリルトリメトキシシラン、３−メタクリロキシプロピルトリメトキシシラン、３−メタクリロキシプロピルトリエトキシシラン、３−アクリロキシプロピルトリメトキシシラン、３−グリシドキシプロピルトリメトキシシラン、３−グリシドキシプロピルメチルジエトキシシラン、Ｎ−２−（アミノエチル）−３−アミノプロピルトリメトキシシラン、Ｎ−２−（アミノエチル）−３−アミノプロピルメチルジメトキシシラン、３−アミノプロピルトリエトキシシラン、Ｎ−フェニル−３−アミノプロピルトリメトキシシラン、３−メルカプトプロピルトリメトキシシラン、３−クロロプロピルトリメトキシシランなどが挙げられる。
【００４４】
前記異方性導電フィルムの平均厚みとしては、特に制限はなく、目的に応じて適宜選択することができるが、それぞれ、１μｍ〜５０μｍが好ましく、５μｍ〜４０μｍがより好ましく、１０μｍ〜３０μｍが特に好ましい。
【００４５】
＜加熱押圧工程＞
前記加熱押圧工程としては、前記異方性導電接着剤の層上に前記第２の回路部材の接続領域を配置し、前記第２の回路部材を加熱押圧部材により加熱及び押圧する工程であれば、特に制限はなく、目的に応じて適宜選択することができる。
前記加熱押圧部材としては、例えば、加熱機構を有する押圧部材などが挙げられる。前記加熱機構を有する押圧部材としては、例えば、ヒートツールなどが挙げられる。
前記加熱の温度としては、特に制限はなく、目的に応じて適宜選択することができるが、１２０℃〜２００℃が好ましい。
前記押圧の圧力としては、特に制限はなく、目的に応じて適宜選択することができるが、０．５ＭＰａ〜３ＭＰａが好ましい。前記押圧の圧力が、３ＭＰａを超えると、低い押圧力での接続とはいえない。
前記加熱及び押圧の時間としては、特に制限はなく、目的に応じて適宜選択することができるが、０．５秒間〜２０秒間が好ましい。
【実施例】
【００４６】
以下、本発明の実施例を説明するが、本発明は、これらの実施例に何ら限定されるものではない。
【００４７】
＜異方性導電フィルム＞
以下の実施例においては、異方性導電接着剤として、異方性導電フィルム（デクセリアルズ株式会社製、ＣＰ９０６ＡＭ−２５ＡＣ、平均厚み２５μｍ、導電性粒子の平均粒子径１０μｍ、１．５ｍｍ幅）を用いた。
【００４８】
（実施例１）
＜第１の回路部材＞
第１の回路部材として、ＩＴＯコーティングガラス（平均厚み０．７ｍｍ）を用いた。
＜第２の回路部材＞
第２の回路部材として、フレキシブルプリント基板〔ＦＰＣ、基材：ポリイミド（平均厚み２５μｍ）、端子（Ｃｕ、１２μｍ厚み）、ピッチ４００μｍ（Ｌ／Ｓ＝２００μｍ／２００μｍ）、端子の数：７４本〕を用いた。
図１に示す概略図のように、異方性導電接着剤が接触する、接続領域となる箇所の端子間に、ポリイミド基材を貫通する直径２２０μｍの孔（流動性向上部）を形成した。１つの端子間に３つの前記孔を形成した。なお、前記孔は、スペースである２００μｍよりも少し大きく、わずかに端子を削っているが、特に問題は生じなかった。
前記孔は、接続領域の全ての端子間（総端子間の１００％）に設けた。
前記接続領域における端子間の前記孔の総面積は、接続領域の端子間の面積の３８％であった。
前記貫通孔の拡大写真を図７に示す。
【００４９】
＜接合体の製造＞
以下の方法により接合体を製造した。
前記第１の回路部材の接続領域上に、幅１．５ｍｍにスリットした前記異方性導電フィルムを配置した。配置する際、８０℃、１ＭＰａ、１秒間で貼り付けた。続いて、その異方性導電フィルム上に、前記第２の回路部材を、前記第２の回路部材の接続領域が前記異方性導電フィルムからはみ出さないように配置した。続いて、緩衝材（シリコーンラバー、厚み０．２ｍｍ）を介して、加熱押圧ツールを用いて、１５０℃で１０秒間、前記第２の回路部材を所定の押圧力で押圧し、接合体を得た。得られた接合体における接続部分の模式図を図８に示す。得られた接合体における接続部分の写真を図９に示す。図８では、紙面手前側に第２の回路部材（可とう性を有する回路部材１００）が配置され、紙面奥側に第１の回路部材１０１が配置されている。可とう性を有する回路部材１００の端子２と、第１の回路部材１０１の端子５とは、それぞれの接続領域において、異方性導電フィルム６を介して接続されている。なお、接続部が見やすいように基材１は半透明で示した。
【００５０】
＜評価＞
作製した接合体について、以下の評価を行った。結果を表１に示す。
【００５１】
＜＜導通抵抗＞＞
１ＭＰａ〜６ＭＰａの押圧力でそれぞれ押圧して接合体を得た際の導通抵抗値（Ω）を、デジタルマルチメーター（品番：デジタルマルチメータ７５５５、横河電機株式会社製）を用いて４端子法により測定し、以下の評価基準で評価した。
〔評価基準〕
◎：導通抵抗値が、２Ω以下
○：導通抵抗値が、２Ω超３Ω以下
×：導通抵抗値が、３Ω超
なお、○以上が合格レベルである。
【００５２】
＜＜接続信頼試験後の導通抵抗値＞＞
１ＭＰａ〜６ＭＰａの押圧力でそれぞれ押圧して得た接合体を、６０℃９５％ＲＨの雰囲気下に１，０００時間放置後、導通抵抗値を上記と同様の方法で測定し、以下の評価基準で評価した。
〔評価基準〕
◎：導通抵抗値が、２Ω以下
○：導通抵抗値が、２Ω超３Ω以下
×：導通抵抗値が、３Ω超
なお、○以上が合格レベルである。
【００５３】
（実施例２）
実施例１において、第２の回路部材における流動性向上部を、図２に示すようなスリット（切り目）に変更した以外は、実施例１と同様にして、接合体を得た。
得られた接合体について、実施例１と同様の評価を行った。結果を表２に示す。
なお、スリットは、長さ１．５ｍｍにわたるものであった。
得られた接合体における接続部分の写真を図１０に示す。
【００５４】
（実施例３）
実施例１において、第２の回路部材における流動性向上部を、図３に示すような矩形の貫通孔に変更した以外は、実施例１と同様にして、接合体を得た。
得られた接合体について、実施例１と同様の評価を行った。結果を表３に示す。
なお、矩形の貫通孔は、長軸方向に、１．５ｍｍ、短軸方向に、０．１２ｍｍの貫通孔であった。
接続領域における端子間の前記矩形の貫通孔の総面積は、接続領域の端子間の面積の７５％であった。
得られた接合体における接続部分の写真を図１１に示す。
【００５５】
（実施例４）
実施例１において、第２の回路部材における流動性向上部を、図４に示すような１つの端子間に１つの貫通孔に変更した以外は、実施例１と同様にして、接合体を得た。
得られた接合体について、実施例１と同様の評価を行った。結果を表４に示す。
前記貫通孔は、接続領域の全ての端子間（総端子間の１００％）に設けた。
前記接続領域における端子間の前記貫通孔の総面積は、接続領域の端子間の面積の１３％であった。
得られた接合体における接続部分の写真を図１２に示す。
【００５６】
（実施例５）
実施例１において、第２の回路部材における流動性向上部を、図５に示すような１つの端子間に２つの貫通孔に変更した以外は、実施例１と同様にして、接合体を得た。
得られた接合体について、実施例１と同様の評価を行った。結果を表５に示す。
前記貫通孔は、接続領域の全ての端子間（総端子間の１００％）に設けた。
前記接続領域における端子間の前記貫通孔の総面積は、接続領域の端子間の面積の２５％であった。
得られた接合体における接続部分の写真を図１３に示す。
【００５７】
（比較例１）
実施例１において、第２の回路部材における流動性向上部を図１４に示すように設けなかった以外は、実施例１と同様にして、接合体を得た。
得られた接合体について、実施例１と同様の評価を行った。結果を表６に示す。
【００５８】
（参考例）
＜押圧力によるガラスの割れなどの確認＞
平均厚み０．７ｍｍのガラス又は平均厚み０．２ｍｍのガラスと、前記フレキブルプリント基板（前記第２の回路部材）とを重ね、実施例１と同じ条件で加熱押圧ツールを用いて、所定の押圧力で押圧し、下記評価基準で評価した。結果を表７に示す。
〔評価基準〕
○：問題なし（ガラスに割れ又はヒビの発生がない）
×：ガラスに割れ又はヒビが発生
【００５９】
【表１】
2014192453.tif 000003
【００６０】
【表２】
2014192453.tif 000004
【００６１】
【表３】
2014192453.tif 000005
【００６２】
【表４】
2014192453.tif 000006
【００６３】
【表５】
2014192453.tif 000007
【００６４】
【表６】
2014192453.tif 000008
【００６５】
【表７】
2014192453.tif 000009
【００６６】
実施例１〜５に示すように、接続領域の端子間に貫通孔、スリットなどの流動性向上部を設けた場合には、３ＭＰａという低い押圧力で十分な導通抵抗値を得ることができた。また、信頼性試験後の導通抵抗値も問題なかった。特に、貫通孔を設け、その貫通孔の面積を、接続領域の端子間の総面積の３８％以上にした場合には、２ＭＰａという非常に低い押圧力で十分な導通抵抗値を得ることができた。更に、７５％以上にすることにより、１ＭＰａという極めて低い押圧力で十分な導通抵抗値を得ることができた。
一方、接続領域に流動性向上部を設けなかった場合（比較例１）には、十分な導通抵抗値を得るには、４ＭＰａという高い押圧力を必要とした。
【産業上の利用可能性】
【００６７】
本発明の回路部材の接続方法は、低い押圧力で接続可能であることから、ガラス基板などの薄型化によって割れやすい回路部材の接続に好適に用いることができる。
【符号の説明】
【００６８】
１      基材
２      端子
３      接続領域
４      貫通孔
４１    切れ目
４２    貫通孔
１００  可とう性を有する回路基板
【図１】
2014192453.tif 000010
【図２】
2014192453.tif 000011
【図３】
2014192453.tif 000012
【図４】
2014192453.tif 000013
【図５】
2014192453.tif 000014
【図６】
2014192453.tif 000015
【図７】
2014192453.tif 000016
【図８】
2014192453.tif 000017
【図９】
2014192453.tif 000018
【図１０】
2014192453.tif 000019
【図１１】
2014192453.tif 000020
【図１２】
2014192453.tif 000021
【図１３】
2014192453.tif 000022
【図１４】
2014192453.tif 000023